(57)【要約】      （修正有）【課題】室内クロスの美的再生だけではなく、光触媒酸化チタンや電荷移動型酸化還元触媒、消臭成分や抗菌防黴成分を加えて、抗菌・消臭・防黴などの清浄な生活環境の提供という付加価値を提供する塗料およびその機能を発揮させるために、最適な配合比率を提供する。【解決手段】ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒を組合せた複合型内装塗料。【選択図】図１
2013173903.tif 000002
【特許請求の範囲】
【請求項１】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒（特許第３５１４７０２号、第４０２４２５１号）を組合せた複合型内装塗料
【請求項２】
塗膜の主成分である樹脂ワニス類、溶剤、界面活性剤等で構成する内装塗料に光のない所でも持続的抗菌消臭作用を発揮する電荷移動型触媒（特許第３５１４７０２号、第４０２４２５１号）からなる添加剤で、一般塗料を光効果の少ない場所で機能強化するための塗料
【請求項３】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒と、光のある所ではより高い抗菌消臭作用を示す光触媒成分を組合せた複合型内装塗料
【請求項４】
塗膜の主成分である樹脂ワニス類、溶剤、界面活性剤等で構成する内装塗料に光のない所でも持続的抗菌消臭作用を発揮する電荷移動型触媒と、光のある所ではより高い抗菌消臭作用を示す光触媒成分を組合せた添加剤で、一般塗料を光触媒機能と無光触媒機能を強化するための塗料
【請求項５】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒と、光のある所ではより高い抗菌消臭作用を示す光触媒成分、及び初期の抗菌・消臭特性を飛躍的に向上させる抗菌成分、防臭成分を組合せた複合型内装塗料
【請求項６】
塗膜の主成分である樹脂ワニス類、溶剤、界面活性剤等で構成する内装塗料に光のない所でも持続的抗菌消臭作用を発揮する電荷移動型触媒と、光のある所ではより高い抗菌消臭作用を示す光触媒成分、及び初期の抗菌・消臭特性を飛躍的に向上させる抗菌成分、防臭成分を組合せた添加剤で、触媒機能及び抗菌・消臭機能を強化するための塗料
【請求項７】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒を０．１％以上５％以下の濃度で配合した複合型内装塗料
【請求項８】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒を０．１％以上５％以下の濃度で、且つ光のある所ではより高い抗菌消臭作用を示す光触媒成分０．１％以上５％以下の濃度で配合した複合型内装塗料
【請求項９】
ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に光のない所でも持続的抗菌消臭作用を発揮する電荷移動型触媒を０．１％以上５％以下の濃度で、且つ光のある所ではより高い抗菌消臭作用を示す光触媒成分を０．１％以上５％以下の濃度で、更には初期の抗菌・消臭特性を飛躍的に向上させる抗菌成分、防臭成分を各０．１％以上３％以下で組合せた複合型内装塗料
【請求項１０】
〔ドクタークロス塗料又は市販の内装塗料〕：〔ＣＴ触媒＋アナタース酸化チタン＋消臭成分＋抗菌成分］＝（８４：１６）〜（９７：３）の割合で配合することにより、ＣＴ触媒単体の配合、光触媒酸化チタン単体の配合だけではない、それぞれの機能成分の相乗効果が得られ、抗菌性能や消臭機能も高めるための塗料製造方法
【発明の詳細な説明】
【技術分野】
【０００１】本案は、室内リフォームの際に使用するクロス表面に塗布する美的再生だけではなく、成分に電荷移動型酸化還元触媒（特許第３５１４７０２号、第４０２４２５１号：無光触媒で有って温度差で働く触媒、ファイラック社製、以下ＣＴ触媒と称す）や光触媒酸化チタン（以下光触媒と称す）を添加することにより、アセトアルデヒドやアンモニアなどの物質を分解消臭し、また、抗菌成分によるバクテリアやカビの発育抑制機能や抗菌機能を兼ね備えた快適な環境の提供という付加価値を提供することができる塗料に関するものである。また、本案のクリアタイプ塗料（ドクタークロスＣと称す）では、新築物件の新品クロスにクロスの模様・風合いを活かしたまま、同様に、においの分解消臭、バクテリア・カビの育成抑制・抗菌作用などの付加価値の提供により、新築物件の差別化を図れる商品でもある。また、高齢者施設や病院などの居住空間や、公共交通機関の車内の抗菌・消臭など幅広く環境改善を図る用途をもつ塗料である。
【背景技術】
【０００２】近年のリフォームブームに相まって、団塊世代が２０代〜３０代で建築した物件もリフォームすべき時期を迎えている。この内装リフォームの方法として、壁・天井クロスの張替や、クロスの洗浄、あるいはクロスの着色塗装などの美的再生技術が挙げられる。【０００３】クロスの張替は、美的再生の面では優れているが、古いクロスを剥がす手間が掛かり、その剥がしたクロスの処理などの廃棄物処理も必要となっていて、経費的にも高額なものであり、不燃材クロスの環境問題も憂慮されている。また、クロスの洗浄は、クロスの張替に比べて、経費的にも安く、施工時間も短くて済むというメリットがある反面、美的な効果は左程長く続かないという欠点を有している。【０００４】クロスの着色塗装には、一般的な有機塗料を用いた場合ではクロス地を浸透して壁ボードとの接着を起こすことがあり、塗膜が厚く、クロス地の風合いをなくしてしまうことがあった。クロス塗装にも、デオドラント成分を配合し、アセトアルデヒド類を吸着分解することができる製品もあるが、その持続性は吸着能力の低下とともに短くなることが予想される。【０００５】そこで、リフォームの際のカラーバリエーションによる好みの美的再生に加え、塗装という簡便な方法で消臭・抗菌などの付加価値を提供できる塗料の開発が待たれていた。また、このような付加価値を有する塗料自体が無色透明に近ければ、新築物件の壁や天井にあらかじめ塗布することにより、新築の壁や天井の素材の模様や色彩などの風合いを活かしたまま、防臭や抗菌や防カビの持続性といった付加価値を提供でき、リフォーム業界だけではなく、新築物件における商品の差別化を図ることが可能となる。【０００６】さらに、高齢化社会が急速に進む我が国においては、高齢者施設や病院などの居室空間を壁クロスや天井あるいは、空調設備や寝具を含めて、抗菌成分を付加させることにより、耐性ブドウ球菌であるＭＲＳＡなどの院内感染や重症急性呼吸器症候群の原因であるＳＡＲＳウィルスの蔓延を少しでも防ぐことができれば、高齢者の方々の重篤化を防ぎことができ、快適な環境の提供をすることに役立つこととなる。また、不特定多数の人が集まる施設や公共交通機関においても、室内の空調の消臭・抗菌を含めて、壁や天井に抗菌効果や消臭効果を持続させることにより、快適な空間を提供することが可能となる。そのような、快適環境の空間を創出するには、既存の施設においては、特に、もともとの素材の色彩や風合いといった美感を活かしたまま、抗菌や消臭などの付加価値を高める塗料が求められている。
施工場所の採光環境により、機能の異なる塗料を用意せずに済む、比較的短時間に施工が可能な複合型内装塗料が待望されていた。
【先行技術文献】
【特許文献】
【０００７】
【特許文献１】特開２０００−１６４９
【特許文献２】特開２００２−１６７５５１
【特許文献３】特開２００６−７０２００
【発明の概要】
【発明が解決しようとする課題】
【０００８】  外光が差し込む室内や蛍光灯の明かりのある室内では、酸化チタン光触媒成分を有する塗料を塗布することで、抗菌や消臭効果が期待できるが、光のあまり届かない洗面所などでは、十分な機能が発揮できないため、ブラックライトなどの光源を必要としていた。そのため、夜間などの暗い時間帯であっても、消臭効果や抗菌効果が持続して発揮でき、電荷移動型酸化還元触媒（特許第３５１４７０２号、第４０２４２５１号：無光触媒で有って温度差で働く触媒、ファイラック社製、以下ＣＴ触媒と称す）の単体使用だけでなく、光触媒や消臭・抗菌成分を併用し配合することで、単体使用効果だけでなく、それらの相乗効果により、消臭・抗菌などの機能を高めた塗料を提供することによる美的再生効果のほか、新品クロスの風合いを活かしたまま、消臭効果や抗菌効果あるいは防カビ・防藻効果の持続性を高める塗料を提供し、高齢者や小さなお子様を取り巻く環境の改善を提供することにある。また、採光環境や温度環境の機能別に、いろいろな塗料の使い分けを少なくし、施工時間の短縮を図るとともに、今までにない環境改善機能の持続性を高めることを、本案の課題としている。
【課題を解決するための手段】
【０００９】  ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料に、無光触媒であるＣＴ触媒や光触媒、更には抗菌・防カビ成分、消臭成分などを程よく配合することにより、抗菌・消臭の初期特性を飛躍的に向上させ、外光や人工光源があれば、酸化チタンの光触媒効果がより機能し、外光の非常に少ない夜間でもＣＴ触媒、光触媒、抗菌消臭成分の相乗効果により、抗菌・消臭効果の持続性を高め、１回の塗装で、美的再生機能と環境改善機能を持たせるという課題の解決を図った。【００１０】この基本成分である「ルチル型酸化チタンを主成分とし、その他に増量剤成分として炭酸カルシウム、タルク、粘土質鉱物、シリカ等の体質顔料を含有する無機成分と、塗膜の主成分である樹脂ワニス類、溶剤、界面活性剤等で構成する内装塗料」にＣＴ触媒とアナタース型又はブルッカイト型酸化チタン光触媒（昭和電工製を使用、以下光触媒と称す）、更には有機無機複合型の消臭成分と抗菌成分を配合し、重量比で基本成分である内装塗料」を８４〜９７％とし、その他の成分を６〜１６％とすることで、ＣＴ職媒単体あるいは光触媒単体では得られない、消臭効果や抗菌効果の相乗効果が得られ、抗菌・防黴性能や脱臭機能を高めることが可能となる。
ドクタークロス（登録商標５３５６３３８）は、ユニコン社の内装用塗料で、カラードタイプのＳシリーズは、主に、リフォームの際の美的再生をコテ刷毛により塗布を行う際に使用するタイプで、ドクタークロスＣはクリアタイプで、溶液は白色不透明だが、塗装ガンによる噴霧が可能であり、仕上がりはほぼ無色透明となるのが特徴である。〔ドクタークロス塗料〕：〔ＣＴ触媒＋アナタース酸化チタン＋消臭成分＋抗菌成分〕＝（８４：１６）〜（９７：３）の割合で配合することにより、ＣＴ触媒単体の配合、光触媒酸化チタン単体の配合だけではない、それぞれの機能成分の相乗効果が得られ、抗菌性能や消臭機能も高めることが可能となる。【００１１】表１には、基本成分である「ドクタークロス」（以下Ｄクロスと称す）に上記のＣＴ触媒、光触媒酸化チタン、消臭成分、抗菌成分を配合した本案型発明ハイブリッドＤクロス塗料（以下ＨＤクロスと称す）と、比較のためにＣ社の塗料及びＡ社塗料をコートした壁紙及びこれらの塗料を塗布しない壁紙（ブランク）の４つについて、電子線プローブマイクロアナライザー（ＥＰＭＡ−１６００）を使って、表面分析を３回測定し、その元素の重量比を求めたものを示している。【００１２】この結果を一瞥するとＴｉ／Ｓｉの重量比にかなりの差がみられるが、濃度比と性能差には明確な関連付けは難しい。
未塗布のクロスにも、分析値から白色系の原料として酸化チタンが用いられているものと考えられること、Ｃ社の壁紙用塗料にも、また、国内大手の塗料メーカーのＡ社の塗料にもチタンが相当量含まれているが、これは恐らくルチル型酸化チタンであろう。
【発明の効果】
【００１３】本案塗料を塗布した壁クロスや天井には以下のような効果がある。
▲１▼本案塗料を塗布した壁クロスは、酸化チタン光触媒とＣＴ触媒の中心的相乗効果に、消臭成分との更なる相乗効果で、日光等が差し込む日中では、アセトアルデヒドやホルムアルデヒドが速やかに分解消臭される。夜間の日光が差し込まない時間帯や浴室などの比較的暗い場所では、ＣＴ触媒の中心的効果により持続的に分解消臭され、また理由は定かでないが、光触媒との相乗効果でＶＯＣ分解速度が向上するようである。抗菌消臭成分は主に初期特性を急速に高める効果が期待され、実際に向上する結果が得られている。
▲２▼本案ハイブリッド塗料を塗布した場合、汚れが付きにくく、汚れがＣＴ触媒、光触媒酸化チタンの相乗効果で分解され、防汚機能を発揮する。
▲３▼また、湿度の高い部屋などでは、光触媒酸化チタン、ＣＴ触媒、消臭成分の相乗効果として顕著なカビの育成抑制効果あり、結果として、人体に有害なカビ胞子の飛散を防止できる。
▲４▼ＣＴ触媒、光触媒酸化チタン、消臭成分の相乗効果でアンモニア臭を分解消臭できるので、ペットを室内で飼育する場合、ペット臭を気にせずに生活できる。
▲５▼大腸菌やブドウ球菌を、ＣＴ触媒、光触媒酸化チタン、抗菌成分の相乗効果等で分解消失させることで、高齢者や小さなお子様への健全な生活環境の提供ができる。
▲６▼ＨＤクロスのＳシリーズのカラーコートにより、中古のクロスの美的再生とともに、抗菌・防黴・消臭効果の価値を付加できる。
▲７▼ＨＤクロスのＣシリーズのクリアコートにより、新品のクロスの持つ色彩や模様といった風合いを活かしたまま、抗菌・防黴・消臭の価値を付加することができる。
▲８▼市販の内装塗料に、〔ＣＴ触媒＋アナタース型酸化チタン＋消臭成分＋抗菌成分〕を重量比で３％〜１６％配合することで、上記の機能を有する複合塗料を提供することができる。
【図面の簡単な説明】
【００１４】
【図１】表１にある本案製品のＳタイプ（カラーコート）を、壁クロスに施工した前後の様子を写した写真である。
【図２】表１にある本案製品のＳタイプ（カラーコート）を、凹凸のある天井に施工前後の様子を写した写真である。
【図３】表３−１−２を散布図で表したもので、Ｄクロス、ＨＤクロス各種、他社内装塗料の比較試験データ（１か月後）
【図４】表３−２−２を散布図で表したもので、Ｄクロス、ＨＤクロス各種、他社内装塗料の比較試験データ（１年半後）
【図５】表４−１−２を散布図で表したもので、Ａ社内装塗料及びそれをハイブリッド化した塗料比較試験データ（１か月後）
【図６】表４−２−２を散布図で表したもので、Ａ社内装塗料及びそれをハイブリッド化した塗料比較試験データ（１年半後）
【図７】表５−１−２を散布図で表したもので、Ｃ社内装塗料及びそれをハイブリッド化した塗料比較試験データ（１か月後）
【図８】表５−２−２を散布図で表したもので、Ｃ社内装塗料及びそれをハイブリッド化した塗料比較試験データ（１年半後）
【発明を実施するための形態】
【００１５】「ドクタークロス」（登録商標）には、リフォームの際のクロスの美的再生の目的からカラーコートのためのＳシリーズと、新品クロスの色彩・模様を活かしたままのクリアコートのためのＣシリーズがある。
【００１６】  「ドクタークロス」のＳタイプ（以下、ＤＳと称す）を重量比率で９０％〜９８％主成分にして、アナタース型酸化チタンを２％、ＣＴ触媒を２％配合し、脱臭成分及び抗菌・防黴成分を各３％配合してハイブリッド型にした。また、競合する他社の内装塗料を選定し、これらに対してもハイブリッド型にして比較試験表３、表４、表５を行い評価した。
【００１７】  Ｄクロス、ＨＤクロス各種、他社内装塗料比較試験について、詳述する。
表１は、ＨＤクロス、大手塗料メーカーＡ社の塗料及び同業他社Ｃ社のクロス再生塗料を同じ壁紙に塗布し、電子線プローブマイクロアナライザー（ＥＰＭＡ−１６１０）を使用して、Ｘ線強度比より壁紙表面の元素分析を行った。これらの塗料を塗布したものと同じ材料のクロスについても、いずれも未塗布の状態をブランクとして同様に元素分析を行った。ブランクの壁紙にも、白色塗料としての酸化チタンが配合されてあり、表１の結果から消臭効果が期待できるものと思われるが、吸着効果もあると考えられる。
【００１８】実施例及び比較例
ハイブリッド型にするための配合材料として、酸化チタンは昭和電工株式会社製、ＣＴ無光触媒はファイラックインターナショナル株式会社製、消臭・抗菌成分は東亞合成株式会社の製品を主に使用した。
【表１】
2013173903.tif 000003
【００１９】表１の結果からは、ＨＤクロスに配合した光触媒、ＣＴ触媒、抗菌・消臭成分が少ないので、競合品の組成に対し、それら機能成分の配合による組成値に特徴的な差異は見られない。ＨＤクロスの組成で、特に内装塗料の主成分を構成するＴｉ、Ｓｉ、Ｏ及びそれらの配合比Ｔｉ／Ｓｉ（体質顔料比）、Ｏ／Ｃ（酸化物／有機成分）の値のいずれも、大手塗料メーカーの製品、類似品同業者のＣ製品の間に位置する配合となっており、元素比では一般的な配合であると考えられる。但し、表面組成の分析結果から、消臭・抗菌機能の性能面の差異を推定し得るものではない。
【００２０】Ｄクロス及び各種ＨＤクロスの抗菌試験結果は次の通りである。
【表２】
表２−１  抗菌力評価試験
１．検体：塩ビ製壁紙各種
２．試験方法
試験方法：フィルム密着法（ＪＩＳＺ２８０１−２０００）
菌種：Ｅ．ｃｏｌｉ（大腸菌）  ＮＢＲＣ３９７２、Ｓ．ａｕｒｅｕｓ（黄色ブドウ球菌）  ＮＢＲＣ１２７３２
菌液条件：１／１００ＮＢ  ０．４ｍｌ
作用条件：３５℃  ２４ｈｒ
被覆フィルム：ＰＥ製  ４ｃｍ×４ｃｍ
３．検体組成
2013173903.tif 000004
４．結果
2013173903.tif 000005
以上の結果から、▲１▼のＤＳに基に、ハイブリッド型にした▲２▼▲３▼▲４▼▲５▼のいずれも大腸菌、黄色ブドウ球菌に対し抗菌活性であることが分かる。
【００２１】表２−２  カビ抵抗性試験
１．検体及びサンプル：塩ビ製壁紙に塗布した表２−１に使用した検体番号と同じ
２．試験方法
試験方法：ＪＩＳ  Ｚ  ２９１１−２０００  プラスチック製品の試験Ｂ法
検体調製：４ｃｍに切り出し
試験カビ：Ａｓｐｅｒｇｉｌｌｕｓ  ｎｉｇｅｒ、Ｐｅｎｉｃｉｌｌｉｕｍ  ｆｕｎｉｃｕｌｏｓｕｍ、Ｃｈａｅｔｏｍｉｕｍ  ｇｌｏｂｏｓｕｍ  Ｐａｅｃｉｌｏｍｙｃｅｓ  ｖａｒｉｏｔｉｉ、Ｇｒｉｏｃｌａｄｉｕｍ  ｖｉｒｅｎｓ
胞子懸濁液：胞子数約１０５／ｍｌ、ＪＩＳ  Ｚ  ２９１１  グルコース／無機塩溶液０．１ｍｌ
寒天培地：９ｃｍグルコース／無機塩寒天培地
培養条件：温度約２８℃  湿度９０％以上  ２８日間
結果の表示：肉眼および実体顕微鏡観察により菌糸の発育状況を下表に基き記載
2013173903.tif 000006
３．結果
2013173903.tif 000007
以上の結果から、ＣＴ触媒又は光触媒をＤＳに配合すると明らかな抑制効果が認められるが、両成分を配合したものに比べカビ抵抗性は弱い。完全に抑制するには、抗菌成分の配合が有力であることが分かった。
【００２２】表２−３  カビ抵抗性試験  〜  ハロー試験  〜
１．検体及びサンプル：塩ビ製壁紙に塗布した表２−１に使用した物と同じサンプル
２．試験方法
・ポテトデキストロース寒天培地上（直径８．５ｃｍ）に、黒カビ（Ｃｌａｄｏｓｐｏｒｉｕｍ  ｃｌａｄｏｓｐｏｒｉｏｉｄｅｓ）胞子を懸濁させた分散液※を１５０μＬ散布し、コンラージ棒を用いて均等にひきのばした。
・そこへ４ｃｍ四方に切り取った検体を置き、温度約２５℃、湿度９０％以上で培養を行った。
・評価に用いたカビ胞子数はそれぞれ１０５／ｍＬ程度とした。
・検体周辺にカビの発育が認められなかった幅（発育阻止帯）を肉眼で観察した。
※ＮａＮＯ３  ２．０ｇ  ＫＨ２ＰＯ４  ０．７ｇ  Ｋ２ＨＰＯ４  ０．３ｇ  ＫＣｌ  ０．５ｇ  ＭｇＳＯ４・７Ｈ２Ｏ  ０．５ｇ  ＦｅＳＯ４・７Ｈ２Ｏ  ０．０１ｇ／１Ｌ
３．評価結果
2013173903.tif 000008
表２（２−１、２−２、２−３）の以上の結果から、抗菌性試験の結果から、バクテリア（大腸菌、黄色ブドウ球菌）によるテストでは何も配合しないＤクロス以外すなわちハイブリッド型は全てで抗菌活性値が、それぞれ３．６、３．２以上となり、抗菌製品技術協議会の基準値２．０以上をクリアした。発育状態を目視で観察するカビ抵抗性試験では、抗菌成分を配合した物が最も発育を阻止していたが、抗菌成分を入れないものでも、ＣＴ触媒と光触媒を配合し複合化することで、相当以上の発育抵抗力のあることが示された。一方、カビ抵抗性試験では、５種のカビに対しハロー試験ではいずれも発育阻止帯が１８ｍｍと顕著なカビ抵抗性が認められた。
【００２３】各種のアセトアルデヒド分解試験を下記の方法で実施した。
試験方法：本法を標準試験法とする
１）サンプル  １０ｃｍ×１０ｃｍ  裏面にアルミテープを貼付
２）サンプル１枚ごとを試験袋に入れ空気を所定容量注入
３）試験ガスを注入し所定の初期濃度とした。
４）２時間、２４時間後、４８時間後の残存ガス濃度を検知管で測定
５）サンプルを入れない試験を空試験とした。
【００２４】  表３．ドクタークロス、ハイブリッドドクタークロス各種、他社内装塗料比較試験
2013173903.tif 000009
３−１）コート後１か月後の試験
表３−１−１．アセトアルデヒド分解試験（１か月）
2013173903.tif 000010
表３−１−２  アセトアルデヒドの経時的残存率（％）
2013173903.tif 000011
【００２５】３−２）コート後、屋外暴露１年半経過後の試験
表３−２−１  アセトアルデヒド分解試験（塗布後１年半のサンプル）
2013173903.tif 000012
表３−２−２  アセトアルデヒドの経時的残存率（％）
2013173903.tif 000013
【００２６】  表４．弊社ユニコン式ハイブリッド型に配合したＡ社内装塗料試験
2013173903.tif 000014
４−１）コート後１か月後の試験
表４−１−１  アセトアルデヒド分解試験
2013173903.tif 000015
表４−１−２  アセトアルデヒドの経時的残存率（％）
2013173903.tif 000016
【００２７】４−２）コート後、屋外暴露１年半経過後の試験
表４−２−１  アセトアルデヒド分解試験
2013173903.tif 000017
表４−２−２  アセトアルデヒドの経時的残存率（％）
2013173903.tif 000018
【００２８】  表５．弊社ユニコン式ハイブリッドタイプに配合したＣ社内装塗料試験
2013173903.tif 000019
５−１）コート後１か月後の試験
表５−１−１  アセトアルデヒド分解試験
2013173903.tif 000020
表５−１−２  アセトアルデヒドの経時的残存率（％）
2013173903.tif 000021
【００２９】５−２）コート後、屋外暴露１年半経過後の試験
表５−２−１  アセトアルデヒド分解試験
2013173903.tif 000022
表５−２−２  アセトアルデヒドの経時的残存率（％）
2013173903.tif 000023
【００３０】表３（３−１−１、３−１−２、３−２−１、３−２−２）、表４（４−１−１、４−１−２、４−２−１、４−２−２）、表５（５−１−１、５−１−２、５−２−１、５−２−２）の結果から次のように考察される。
ハイブリッド型でないＤＳとＡ社、Ｃ社の正品との比較試験でＤＳの方がやや性能が良いことが表３−１−１、３−２−１及び図３、４の試験結果で示された。また、ハイブリッド型にすると、Ａ社品、Ｃ社品共に優れた消臭性能になること、１年半経過後もその性能を維持していることが、Ａ社品に対しては、表４−１−１、４−２−１及び図５、６で、そしてＣ社品に対しては表５−１−１、５−２−１及び図７、８の試験で示された。なお、初期特性を大きく向上させるには、１、２、３の試験から消臭成分（東亞合成株式会社品を使用）の配合が不可欠であることが示された。
【００３１】  本案製品のハイブリッド型の塗料を塗布した塩ビ壁紙に、それぞれ大腸菌、黄色ブドウ球菌を塗布して、３５℃で２４時間後の抗菌活性値を示したものが、表２−１抗菌力評価試験である。
もとより、光触媒酸化チタンには、大腸菌及び黄色ブドウ球菌を死滅させ、その毒素も破壊し、無毒にすることが知られているが、表２−１の結果からも、大腸菌及び黄色ブドウ球菌の生菌数が１０以下となっている。
【００３２】  この結果からＳタイプであっても、Ｃタイプであっても、ハイブリッド型にすれば明るいところでは、主として光触媒の抗菌作用が機能し、暗いところや光が弱いところでは、ＣＴ触媒の機能により、抗菌効果が作用しているものと思われる。しかし、それ以上にＣＴ触媒と光触媒の相乗作用が発現しているものと推定される。
【００３３】  このことから、高齢者施設や病院などの居住空間の内装全体に、本案製品を塗布することにより、重症急性呼吸器症候群を引き起こすＳＡＲＳウィルスや、メチシリン耐性黄色ブドウ球菌が室内の壁クロスや、出入口の取手に付着した場合でも、本案製品の抗菌作用が有効であると考えられる。
【００３４】  したがって、本案製品は、クロスの美的再生だけではなく、高齢化社会が急速に進む現代において、抗菌・防黴・消臭機能といった付加価値を提供できる塗料である。また、新築物件にも、クリアタイプであれば、新築クロスの持ち模様や色彩を活かしたまま、抗菌等の価値を短期間で施工できる塗料となり得る。
【産業上の利用可能性】
【００３５】  本案のハイブリッド内装塗料は、Ｓタイプのカラーコートによる室内リフォームの美的再生とともに、アセトアルデヒドやホルムアルデヒドなどの分解消臭や抗菌作用や防黴作用などの付加価値を提供できる塗料である。
また、新築物件には、Ｃタイプのクリアコートにより、新築の壁クロスの模様や色彩を活かしたまま、アセトアルデヒドやホルムアルデヒドなどの分解消臭や抗菌作用や防黴作用の付加価値を提供できる。【００３６】  また、建物だけではなく、不特定多数の方が利用する公共交通機関の車内やホテル室内にＣタイプを塗布すれば、アセトアルデヒドの分解だけでなく、体臭なども分解消臭効果が期待できる。【００３７】また、一般的な塗料についても、本案の添加剤を加えることで、光のある場所でも、無光空間でも、触媒機能により、アルデヒド類の消失を図ることができ、さらに、抗菌や防カビ性能を付加することができる。これにより、清浄なる生活空間の提供を、クロスの美的再生とともに提供する複合型内装材の提供が期待できる。
【図１】
2013173903.tif 000024
【図２】
2013173903.tif 000025
【図３】
2013173903.tif 000026
【図４】
2013173903.tif 000027
【図５】
2013173903.tif 000028
【図６】
2013173903.tif 000029
【図７】
2013173903.tif 000030
【図８】
2013173903.tif 000031